(57)【特許請求の範囲】
【請求項１】
便器表面に、結晶性酸化チタンとシリカを含有する層が形成され、前記層の表面は紫外線を照射すると親水化し、もって、汚物、啖、尿石が付着しにくくなる便器。
【請求項２】
便器表面に、結晶性酸化チタンとシリコーン樹脂を含有する層が形成され、前記層の表面は、紫外線を照射すると、シリコン原子に結合する有機基の少なくとも一部が水酸基に置換されて親水化し、もって、汚物、啖、尿石が付着しにくくなる便器。
【請求項３】
請求項１または請求項２に記載の便器において、前記層には、更に銀、銅、亜鉛等の抗菌金属が添加されていることを特徴とする便器。
【請求項４】
請求項１乃至請求項３に記載の便器において、この便器は便器のボール面へ紫外線を照射するための光源が配置されていることを特徴とする便器。
【請求項５】
請求項４に記載の便器において、前記光源には、光源のＯＮ・ＯＦＦスイッチと、作動タイマーが接続されており、所定時間にタイマーが作動して、紫外線照射手段が作動することを特徴とする便器。
【請求項６】
請求項４に記載の便器において、前記光源には、光源のＯＮ・ＯＦＦスイッチと、光検出手段が接続されており、光照度が一定値以下の場合に、紫外線照射手段が作動することを特徴とする便器。
【請求項７】
請求項４に記載の便器において、前記光源には、光源のＯＮ・ＯＦＦスイッチと、便蓋開閉検知手段が接続されており、便蓋が閉じているときに、紫外線照射手段が作動することを特徴とする便器。
【発明の詳細な説明】
【０００１】
【発明の属する技術分野】
本発明は大便器及び小便器に関し、より詳しくはボール面に汚物、啖、尿石の付着しにくい性質の表面状態を、特定波長の光照射のみで、維持、回復し得る表面層を有する大便器及び小便器に関する。
【０００２】
【従来の技術】
従来の便器においては、ボール面に付着する汚物、啖、尿石、微生物の汚れを水洗によって洗い流すようにしており、その工夫としては、サイフォンを利用した強制渦流による水洗（大便器）、スプレッダーによる高圧吐水洗浄（小便器）等の機械的な強制洗浄手段が提案されてきた。
近年、抗菌性に着目し、ボール面に付着する微生物の繁殖防止のため、表面を形成する釉薬上に光触媒性酸化チタンと銀を含有する層を形成した便器が提案されている（特開平８−６６６３５号公報）。
【０００３】
【発明が解決しようとする課題】
しかしながら、特開平８−６６６３５号公報に開示される構成では、室内の微弱な照明下での親水性維持／回復性が弱いこと、暗所での親水性が充分長期間維持されないこと等により、微生物以外の汚物、啖、尿石を水洗のみで除去する効果が充分ではなかった。
本発明では、微生物以外の汚物、啖、尿石も水洗のみで除去できる便器を提供することを目的とする。
【０００４】
【課題を解決するための手段】
本発明者らは酸化チタン等の光触媒粒子（光半導体粒子）には物品の表面を親水化する作用を有するという知見に基づいて本発明をなしたものである。
【０００５】
従来から知られていた光触媒粒子の分解作用は、酸化還元反応に基づくものである。この作用は、光触媒粒子に紫外線等を照射すると、光励起により電子−正孔対が生じ、このうち電子は表面酸素を還元してスーパーオキサイドイオン（Ｏ2-）を生成し、正孔は表面水酸基を酸化して水酸ラジカル（・ＯＨ）を生成し、これらの極めて反応性に富む活性種（Ｏ2-や・ＯＨ）の酸化還元反応によって表面に付着した悪臭成分等を分解するというものである。
【０００６】
一方、光触媒粒子の親水化作用は、今まで知られていなかったが、本発明者らの実験により最近新たに知見されたものである。
その理論的根拠は完全には解明されていないが、光触媒効果によって水酸基（ＯＨ-）が光触媒粒子の表面に化学吸着し、或いは水酸基（ＯＨ-）が有機基と置換し、更にこの水酸基（ＯＨ-）に空気中の水分子が物理吸着し、物理吸着水が増加することによって表面の親水性が増し、水との接触角が０°に近い超親水性の表面が実現すると考えている。
【０００７】
具体例として、表面層がＳi−Ｏ結合を有するシリコーン樹脂からなる場合を説明すると、光触媒粒子に光を照射する前は図１（ａ）に示すように、Ｓi原子にアルキル基（Ｒ）が結合しているため、表面層は疎水性を示すが、光触媒粒子のバンドギャップエネルギよりも高いエネルギの光を照射すると、図１（ｂ）に示すように、まず光触媒効果によってアルキル基（Ｒ）が水酸基（ＯＨ-）に置換（化学吸着）され、更にこの水酸基（ＯＨ-）に空気中の水分子が物理吸着して親水性を発揮する。
【０００８】
また、光触媒粒子として酸化チタン（ＴiＯ2）のみからなる場合を説明すると、光を照射する前は図２（ａ）に示す状態であったものが、光を照射すると、図２（ｂ）に示すように、空気中の水分を構成する水酸基（ＯＨ-）がＴi原子に、水素原子（Ｈ+）が酸素原子（Ｏ）に化学吸着し、更にこの水酸基（ＯＨ-）や水素原子（Ｈ+）に空気中の水分子が物理吸着して親水性を発揮する。
【０００９】
上記の説明で、光触媒粒子の有する物質の分解作用と親水化作用とは全く別のものであることが明らかであるが、具体的事例を示せば、ＴiＯ2でもアナターゼ型のＴiＯ2は酸化還元反応に基づく物質の分解作用を示すがルチル型のＴiＯ2は殆ど酸化還元反応に基づく物質の分解作用を示さない。また光触媒のうちでも酸化錫も酸化還元反応に基づく物質の分解作用を示さない。これらの光触媒粒子は伝導帯のエネルギ準位が十分に高くないため還元反応が進行せず、その結果、伝導帯に光励起された電子が過剰となり、光励起により生じた電子−正孔対が酸化還元反応に関与せずに再結合するためと考えられている。しかしながら、これらルチル型ＴiＯ2及び酸化錫のいずれも親水化作用は示す。
また、物質の分解作用を発揮するには、光触媒層の厚みとして少なくとも１００ｎｍ以上必要であったが、親水化作用を発揮するには、数ｎｍ以上あれば可能である。
これらの事実から光触媒による物質の分解作用と親水化作用とは全く別のものであると言える。
【００１０】
本発明は以上の知見に基づきなされたものであり、本発明では室内の微弱な照明下での親水性維持／回復性の確保、暗所での長時間の親水性維持の確保を図るべく、便器表面に結晶性酸化チタンとシリカを含有する層、或いは便器表面に、結晶性酸化チタンと、シリコン原子に結合する有機基の少なくとも一部が水酸基に置換されたシリコーン樹脂を含有する層を形成した。
【００１１】
シリカまたは少なくとも一部が水酸基に置換されたシリコーン樹脂を表面層に含有せしめることで、室内の微弱な照明下での親水性維持／回復性の確保、暗所での長時間の親水性維持の確保を図ることができる。これは、シリカまたは少なくとも一部が水酸基に置換されたシリコーン樹脂は、内部に水を蓄える傾向があるため、表面に形成された物理吸着水層が失われにくいためと考えられる。
【００１２】
前記結晶性酸化チタンとは、アナターゼ型、ルチル型、ブルッカイト型いずれでもよい。また、表面層には更に銀、銅、亜鉛等の抗菌金属が添加されることが好ましい。このようにすることで、ボール面に付着する微生物の繁殖防止性も確実に付与できる。
【００１３】
更に、便器のボール面へ紫外線を照射するための光源を配置すれば、親水性の回復がより速やかに行われるようになるので好ましい。光源としては、ＢＬＢ蛍光灯、キセノンランプ、水銀灯等が好適に利用できる。
【００１４】
また、光源は人が直視できない位置に配置したり、人が直視できないシステムにするのが好ましい。
例えば、大便器では、便蓋裏面、便座裏面、リム部裏面の洗浄水発射部付近に光源を配置してもよいし、局部洗浄器のように便器奥の収納部に光源を収納し、便蓋が閉じているときにのみ適宜前記収納部から可動ノズル等に誘導されて光源から便器ボール面に紫外線が照射されるようにしてもよい。尚、便器裏面、便座裏面に配置する光源としてはパネル状光源とするのが、便蓋等の繰り返し開閉時の光源安定性に優れるので好ましい。
【００１５】
上記光源には、光源のＯＮ／ＯＦＦスイッチと、作動タイマーを接続し、所定時間にタイマーが作動して、紫外線照射手段が作動する構成とすることが可能である。
このような構成とすることで、例えば、オフィスビルのトイレに設置された便器のように、昼間のみ使用され、夜間は殆ど使用されない便器では、この時間帯に紫外線を照射し親水性を回復させることができ、確実に汚物、啖、尿石等の水洗浄性を確保できる。更に便器不使用時には、水洗が行われないので、菌が繁殖しやすいが、それについても光触媒、抗菌金属、紫外線の作用により有効に防止できる。
【００１６】
また上記光源には、光源のＯＮ／ＯＦＦスイッチと、光検出手段を接続し光照度が一定値以下の場合に、紫外線照射手段が作動する構成とすることが可能である。
光検出手段としては、可視光照度メータでも紫外線照度メータでもよい。可視光照度メータを光検出手段とする場合には、夜間のトイレに人がいない場合を検出できるので、そういうタイミングに紫外線を照射できる。従って、この時間帯に紫外線を照射して親水性を回復させることができ、確実に汚物、啖、尿石等の水洗浄性を確保できる。更に便器不使用時には、水洗が行われないので、菌が繁殖しやすいが、それについても光触媒、抗菌金属、紫外線の作用により有効に防止できるのは前記と同様である。
【００１７】
また、紫外線照度メータを光検出手段とする場合には、親水性を確実に維持するに紫外線照度が不足しているときに、効率よく紫外線を照射できる。従って、光源の寿命を向上させることができるとともに、省電力になる。
【００１８】
また大便器の場合、上記紫外線照射手段に、紫外線照射手段のＯＮ・ＯＦＦスイッチと、便蓋開閉検知手段を接続し、便蓋が閉じているときに、紫外線照射手段が作動する構成とすることが可能である。
ここで、便蓋開閉検知手段は、大便器内部に配置する照度メータ、便座または便座の便蓋載置部に設ける荷重検知手段等が好適に利用できる。
【００１９】
便器表面に表面層を形成する方法としては以下の（１）〜（４）の方法が挙げられる。
（１）結晶性酸化チタンゾルとシリカゾルの混合物を塗布し、焼成する。
（２）結晶性酸化チタンゾルと無定型シリカの前駆体（例えば、テトラエトキシシラン、テトラメトキシシラン、テトライソプロポキシシラン、テトラｎ−プロポキシシラン、テトラブトキシシラン等のテトラアルコキシシラン、それらの加水分解物であるシラノール、または平均分子量３０００以下のポリシロキサン）の混合物を塗布後、これらの前駆体を加水分解と脱水縮重合により硬化させる。
（３）無定型チタニアの前駆体（チタンのアルコキシド、キレート又はアセテート等）とシリカゾルの混合物を塗布後、無定型チタニアを加熱して結晶化させる。
【００２０】
また本発明に係る別の便器に対する表面層形成方法は、便器表面の釉薬層の上に結晶性酸化チタンを含有するシリコーン塗料を塗布して表面層を形成し、次いで表面層を加熱して樹脂を重合硬化せしめる。
【００２１】
この方法では、未硬化の若しくは部分的に硬化したシリコーン（オルガノポリシロキサン）またはシリコーンの前駆体からなる塗膜形成要素に酸化チタン（光触媒粒子）を分散させた塗料を用いる。
具体的には、上記塗料を基材の表面に塗布し、塗膜形成要素を硬化させた後、光触媒を光励起すると、シリコーン分子の珪素原子に結合した有機基は光触媒の作用により水酸基に置換され、表面が親水化（超親水化）される。
この方法は、比較的低温で塗膜形成要素を硬化せしめることができ、また必要に応じ何度でも塗布することができ、且つ室内蛍光灯でも容易に親水化せしめることができる等の利点がある。尚、室温程度の低い温度で硬化する樹脂としては以下のものが挙げられる。
メチルトリクロルシラン、メチルトリブロムシラン、メチルトリメトキシシラン、メチルトリエトキシシラン、メチルトリイソプロポキシシラン、メチルトリｔ−ブトキシシラン、エチルトリクロルシラン、エチルトリブロムシラン、エチルトリメトキシシラン、エチルトリエトキシシラン、エチルトリイソプロポキシシラン、エチルトリｔ−ブトキシシラン、ｎ−プロピルトリクロルシラン、ｎ−プロピルトリブロムシラン、ｎ−プロピルトリメトキシシラン、ｎ−プロピルトリエトキシシラン、ｎ−プロピルトリイソプロポキシシラン、ｎ−プロピルトリｔ−ブトキシシラン、ｎ−ヘキシルトリクロルシラン、ｎ−ヘキシルトリブロムシラン、ｎ−ヘキシルトリメトキシシラン、ｎ−ヘキシルトリエトキシシラン、ｎ−ヘキシルトリイソプロポキシシラン、ｎ−ヘキシルトリｔ−ブトキシシラン、ｎ−デシルトリクロルシラン、ｎ−デシルトリブロムシラン、ｎ−デシルトリメトキシシラン、ｎ−デシルトリエトキシシラン、ｎ−デシルトリイソプロポキシシラン、ｎ−デシルトリｔ−ブトキシシラン、ｎ−オクタデシルトリクロルシラン、ｎ−オクタデシルトリブロムシラン、ｎ−オクタデシルトリメトキシシラン、ｎ−オクタデシルトリエトキシシラン、ｎ−オクタデシルトリイソプロポキシシラン、ｎ−オクタデシルトリｔ−ブトキシシラン、フェニルトリクロルシラン、フェニルトリブロムシラン、フェニルトリメトキシシラン、フェニルトリエトキシシラン、フェニルトリイソプロポキシシラン、フェニルトリｔ−ブトキシシラン、テトラクロルシラン、テトラブロムシラン、テトラメトキシシラン、テトラエトキシシラン、テトライソプロポキシシラン、テトラブトキシシラン、ジメトキシジエトキシシラン、ジメチルジクロルシラン、ジメチルジブロムシラン、ジメチルジメトキシシラン、ジメチルジエトキシシラン、ジフェニルジクロルシラン、ジフェニルジブロムシラン、ジフェニルジメトキシシラン、ジフェニルジエトキシシラン、フェニルメチルジクロルシラン、フェニルメチルジブロムシラン、フェニルメチルジメトキシシラン、フェニルメチルジエトキシシラン、トリエトキシヒドロシラン、トリブロムヒドロシラン、トリメトキシヒドロシラン、イソプロポキシヒドロシラン、トリｔ−ブトキシヒドロシラン、ビニルトリクロルシラン、ビニルトリブロムシラン、ビニルトリメトキシシラン、ビニルトリエトキシシラン、ビニルトリイソプロポキシシラン、ビニルトリｔ−ブトキシシラン、トリフルオロプロピルトリクロルシラン、トリフルオロプロピルトリブロムシラン、トリフルオロプロピルトリメトキシシラン、トリフルオロプロピルトリエトキシシラン、トリフルオロプロピルトリイソプロポキシシラン、トリフルオロプロピルトリｔ−ブトキシシラン、γ−グリシドキシプロピルメチルジメトキシシラン、γ−グリシドキシプロピルメチルジエトキシシラン、γ−グリシドキシプロピルトリメトキシシラン、γ−グリシドキシプロピルトリエトキシシラン、γ−グリシドキシプロピルトリイソプロポキシシラン、γ−グリシドキシプロピルトリｔ−ブトキシシラン、γ−メタアクリロキシプロピルメチルジメトキシシラン、γ−メタアクリロキシプロピルメチルジエトキシシラン、γ−メタアクリロキシプロピルトリメトキシシラン、γ−メタアクリロキシプロピルトリイソプロポキシシラン、γ−メタアクリロキシプロピルトリｔ−ブトキシシラン、γ−アミノプロピルメチルジメトキシシラン、γ−アミノプロピルメチルジエトキシシラン、γ−アミノプロピルトリメトキシシラン、γ−アミノプロピルトリエトキシシラン、γ−アミノプロピルトリイソプロポキシシラン、γ−アミノプロピルトリｔ−ブトキシシラン、γ−メルカプトプロピルメチルジメトキシシラン、γ−メルカプトプロピルメチルジエトキシシラン、γ−メルカプトプロピルトリメトキシシラン、γ−メルカプトプロピルトリエトキシシラン、γ−メルカプトプロピルトリイソプロポキシシラン、γ−メルカプトプロピルトリｔ−ブトキシシラン、β−（３、４−エポキシシクロヘキシル）エチルトリメトキシシラン、β−（３、４−エポキシシクロヘキシル）エチルトリエトキシシラン、及びこれらの部分加水分解物若しくはこれらの混合物を使用することができる。
シリコーン樹脂膜の良好な硬度と平滑性を確保するためには、３次元架橋型シロキサンを１０モル％以上含有させるのが好ましい。更に良好な硬度と平滑性を確保しながら樹脂膜の十分な可撓性を提供するためには、２次元架橋型シロキサンを６０モル％以下含有させるのが好ましい。また、シリコーン分子の珪素原子に結合した有機基が光励起により水酸基に置換される速度を速めるには、シリコーン分子の珪素原子に結合する有機基がｎ−プロピル基若しくはフェニル基からなるシリコーンを使用するのが好ましい。シロキサン結合を有するシリコーンに替えて、シラザン結合を有するオルガノポリシラザン化合物を使用することもできる。
【００２２】
【発明の実施の形態】
以下に本発明の実施の形態を添付図面に基づいて説明する。図３は本発明に係る大便器の斜視図、図４は表面層の断面図であり、大便器本体の少なくともボール面の釉薬層の上に表面層を形成している。
【００２３】
この表面層は結晶性酸化チタンとシリカ粒子を含んで構成され、その厚さは干渉色の発生や白濁を防止するため０．２μｍ以下にしている。また表面層中には結晶性酸化チタンの作用を助長する白金、ルテニウム、ロジウム、オスニウム、イリジウム等を添加したり、Ａg，Ｃu，Ｚn等の抗菌作用を有する粒子を添加してもよい。
【００２４】
また、大便器本体の内側には、室内蛍光灯からの光が届かない部分に光を照射するための光源を取り付け、この光源を便器本体に設けた開閉蓋の箇所から交換可能としている。尚、光源を取り付け箇所は上記に限らず、便蓋裏面やリム部内壁等でもよい。
【００２５】
また、光源による光の照射は、タイマー回路を組み込むことによって、一定時間毎に一定間隔で照射するか、夜間等の一定の時間帯のみ照射するか、或いは使用検知手段と連動して、洗浄と同時若しくは使用後一定時間照射する。
【００２６】
例えば便蓋開閉検知手段と光源のオン・オフ手段とが接続され、便蓋が閉じたときに所定時間光源が点灯するようにしてもよい。いずれにしても、照射光の照度、時間等の条件は、表面層の水との接触角が１０°以下となるようにすることが好ましい。
【００２７】
図５は本発明に係る小便器の斜視図であり、小便器本体の少なくともボール面の釉薬層の上に表面層を形成している。この表面層は前記同様、結晶性酸化チタンとシリカ粒子を含んで構成され、その厚さは干渉色の発生や白濁を防止するため０．２μｍ以下にしている。また表面層中には結晶性酸化チタンの作用を助長する白金、ルテニウム、ロジウム、オスニウム、イリジウム等を添加したり、Ａg，Ｃu，Ｚn等の抗菌作用を有する粒子を添加してもよい。
【００２８】
また、小便器本体の内側には、室内蛍光灯からの光が届かない部分に光を照射するための光源を取り付け、この光源を便器本体に設けた開閉蓋の箇所から交換可能としている。
【００２９】
また、光源による光の照射は、タイマー回路を組み込むことによって、一定時間毎に一定間隔で照射するか、夜間等の一定の時間帯のみ照射するか、或いは使用検知手段と連動して、洗浄と同時若しくは使用後一定時間照射するようにする。また、照射光の照度、時間等の条件は、表面層の水との接触角が１０°以下となるようにすることが好ましい。
【００３０】
次に具体的な実施例を述べる。
（実施例１）
便器と同一組成のタイル板を作製し、その上にアナターゼ型酸化チタンゾルとシリカゾルの混合物を塗布し、９３０℃で焼成した。この焼成によって表面層中の酸化チタン粒子はアナターゼ型からルチル型に相転移した。
得られた試料にＢＬＢランプを照度０．５ｍＷ／ｃｍ2で１日照射した。
【００３１】
（実施例２）
便器と同一組成のタイル板を作製し、その上にアナターゼ型酸化チタンゾルとシリカゾルの混合物を塗布し、９３０℃で焼成した。この焼成によって表面層中の酸化チタン粒子はアナターゼ型からルチル型に相転移した。その後、硝酸銀水溶液を塗布し、光還元によって固定した。
得られた試料にＢＬＢランプを照度０．５ｍＷ／ｃｍ2で１日照射した。
【００３２】
（実施例３）
便器と同一組成のタイル板を作製し、その上にアナターゼ型酸化チタンゾルとテトラエトキシシランとの混合物を塗布し、１５０℃で乾燥した。この間にテトラエトキシシランは加水分解及び脱水重合され無定形シリカに変化した。
得られた試料にＢＬＢランプを照度０．５ｍＷ／ｃｍ2で１日照射した。
【００３３】
（実施例４）
便器と同一組成のタイル板を作製し、その上にアナターゼ型酸化チタンゾルとテトラエトキシシランと硝酸銀の混合物を塗布し、１５０℃で乾燥した。この間にテトラエトキシシランは加水分解及び脱水重合され無定形シリカに変化した。
得られた試料にＢＬＢランプを照度０．５ｍＷ／ｃｍ2で１日照射した。
【００３４】
（比較例）
便器と同一組成のタイル板を作製し、このタイル板にＢＬＢランプを照度０．５ｍＷ／ｃｍ2で１日照射した。
【００３５】
（評価１）
各実施例及び比較例について、１週間放置後、紫外線照度８００ルクスの白熱電灯を１日間照射後に、水との接触角を測定した。結果は、全ての実施例において、水との接触角は０°で微弱な紫外線照射下でも超親水性を発揮することが確認された。また比較例の水との接触角は３０°であった。
【００３６】
（評価２）
各実施例及び比較例について、１週間放置後、紫外線照度０．５ｍＷ／ｃｍ2のＢＬＢ蛍光灯を０．２日間照射後に、水との接触角を測定した。結果は、全ての実施例において、水との接触角は０°で超親水性を発揮することが確認された。また比較例の水との接触角は３０°であった。従って、紫外線照度が大きいと、より速く親水化されることが確認された。
【００３７】
（評価３）
評価２を行った各実施例及び比較例について、３週間暗所に放置し、水との接触角を測定した。結果は、全ての実施例において、水との接触角は５°未満で超親水性を維持することが確認された。また比較例の水との接触角は５０°であった。
【００３８】
（評価４）
各実施例及び比較例について抗菌性を調べた。結果は、実施例２と実施例４では菌の生存率は１０％未満であり、実施例１と実施例３及び比較例では菌の生存率は７０％以上であった。
【００３９】
（評価５）
石鹸カスとラードを含有した液体を滴下して光沢度の変化を測定した。結果は、実施例２と実施例４では光沢度は９０％以上維持され、実施例１と実施例３では光沢度は８０％以上維持され、比較例では６０％以下であった。
【００４０】
【発明の効果】
以上に説明した如く本発明によれば、便器表面に結晶性酸化チタンとシリカを含有する層、或いは便器表面に、結晶性酸化チタンと、シリコン原子に結合する有機基の少なくとも一部が水酸基に置換されたシリコーン樹脂を含有する層を形成したので、室内蛍光灯等から微弱な紫外線が照射されるだけで表面層が親水性となり、汚物が便器表面にこびりつくことがなく、洗浄水にて簡単に洗い流せ、確実に汚物、啖、尿石等の水洗浄性を確保できる。
【００４１】
また、便器表面に薄く水膜が形成されるので、夜間等に定期的に水を流す必要がなく、水の無駄使いを防げる。また夜間等には、水洗が行われないので、菌が繁殖しやすいが、それについても光触媒、抗菌金属、紫外線の作用により有効に防止できる。
【００４２】
また、結晶性酸化チタン粒子は酸化還元反応によって有機物を分解する作用も発揮するので、付着した汚物を分解する。このため、汚物自体が付着しにくく、したがって汚物を栄養源とする細菌等も繁殖しにくい。特に、結晶性酸化チタンの他にＡgやＣu等の抗菌剤を含有せしめることで更に抗菌効果は有効になる。
【００４３】
また、便器自体に蛍光灯等の光源を設けて、室内灯の光が届かないところにも紫外線等が届くようにすれば、目に見えないところにも汚物は付着しにくくなる。
【００４４】
また、便器表面の釉薬層の上にアナターゼ型酸化チタンを含むシリコーン樹脂塗料を塗布し、これを重合硬化せしめるようにすれば、比較的低温で重合せしめることができるので、酸化チタンは親水性と分解作用の双方に優れたアナターゼ型のままとなり、しかも加熱装置も簡略化できる。
【図面の簡単な説明】
【図１】光触媒粒子を含有するシリコーン樹脂表面に親水性が付与される過程を説明した図
【図２】光触媒粒子からなる表面層に親水性が付与される過程を説明した図
【図３】本発明に係る便器の一例としての大便器の斜視図
【図４】表面層の断面図
【図５】本発明に係る便器の一例としての小便器の斜視図
【図１】
0003704817.tif 000002
【図２】
0003704817.tif 000003
【図３】
0003704817.tif 000004
【図４】
0003704817.tif 000005
【図５】
0003704817.tif 000006